(57)【要約】【課題】嵩高でエンボス性に優れるとともに、グラビア印刷での白抜けがない、印刷適性にも優れた、壁紙の表装紙、襖紙等として、好適に用いることができる化粧シートを提供する。【解決手段】コットンリンターパルプと合成繊維からなる化粧シートにおいて、コットンリンターパルプとして、長さ加重平均繊維長が１．００ｍｍ〜１．３０ｍｍ、３．００ｍｍ以上の繊維の割合が５．０％以下のものを用いる。【選択図】なし【特許請求の範囲】
【請求項１】
コットンリンターパルプと合成繊維からなる化粧シートにおいて、コットンリンターパルプの長さ加重平均繊維長が１．００ｍｍ〜１．３０ｍｍ、３．００ｍｍ以上の繊維の割合が５．０％以下であることを特徴とする化粧シート。
【発明の詳細な説明】
【技術分野】
【０００１】
本発明は、壁紙の表装紙や襖紙として利用できる化粧シート、特に嵩高くエンボス性に優れ、かつ、グラビア印刷適性に優れた化粧シートに関する。
【背景技術】
【０００２】
壁紙は意匠性や施工性等に優れる塩ビ壁紙が主力であるが、近年の環境問題から、非ハロゲン素材が検討され、オレフィン壁紙、不織布壁紙、紙壁紙等の非塩ビ壁紙が開発されている。中でも紙あるいは不織布を用いた壁紙は、施工しやすく、風合い、手触りもよく廃棄時に有害ガスを発生しないことから、数多くの提案がなされてきた。紙壁紙については、コットンリンターパルプと合成繊維を混抄して、風合いが良く、嵩高く、エンボス性に優れた壁紙が開示されている（特許文献１）。しかしながら、コットンリンターパルプを用いた場合、繊維が結束になり易く、シートに結束があるとグラビア印刷での印刷が白抜けするという問題があった。
【特許文献１】特開２００１−３３６０９３号公報、同２００３−１２７３１７号公報、同２００４−２３８７７２号公報
【発明の開示】
【発明が解決しようとする課題】
【０００３】
従って、本発明は、コットンリンターパルプを使用した、嵩高くエンボス性に優れた化粧シートにおいて、グラビア印刷での印刷白抜けのない、印刷適正の優れた化粧シートを提供することを課題とする。
【課題を解決するための手段】
【０００４】
本発明者らは、特定のコットンリンターパルプを使用することにより、課題を解決できることを見出し、本発明に到達した。
すなわち本発明は、
（１）コットンリンターパルプと合成繊維からなる化粧シートにおいて、コットンリンターパルプの長さ加重平均繊維長が１．００ｍｍ〜１．３０ｍｍ、３．００ｍｍ以上の繊維の割合が５．０％以下であることを特徴とする化粧シート、
を提供するものである。
【発明の効果】
【０００５】
本発明の化粧シートは、コットンリンターパルプと化学繊維からなるため、嵩高でエンボス性に優れており、かつ、特定のコットンリンターパルプを用いるために、繊維の結束が少なく、グラビア印刷での印刷の白抜けがない、印刷適性が優れる、という作用効果を奏する。
【発明を実施するための最良の形態】
【０００６】
以下、本発明を詳細に説明する。
本発明に用いられる化粧シートは、コットンリンターパルプと合成繊維からなるものである。
本発明で用いられるコットンリンターパルプは、製紙用に用いられるコットンリンターあるいは綿パルプと呼ばれているもので、長さ加重平均繊維長が１．００ｍｍ〜１．３０ｍｍ、好ましくは１．１０ｍｍ〜１．３０ｍｍ、３．００ｍｍ以上の繊維の割合が５．０％以下、好ましくは４．８０％以下のものである。
長さ加重平均繊維長がこの範囲を超えると、グラビア印刷適正が劣り、一方、この範囲未満であるとエンボス性に劣る。また、３．００ｍｍ以上の繊維の割合が５．０％を超えると、繊維の結束数が多くなり、グラビア印刷適性に劣る。
かかる特性をもつコットンリンターパルプは、該パルプ懸濁液をリファイナー等を用いて解織することにより得ることができ、叩解度としては１８〜２０°ＳＲ程度である。
【０００７】
合成繊維としては、任意の合成繊維が選択可能であるが、特に低融点の熱可塑性合成繊維を使用することにより、エンボス加工時に溶融して凹凸模様の型崩れを起こし難くすることができる。また、その繊維長も任意であるが、１０ｍｍを越えると地合いが劣るため好ましくない。このような合成繊維としては、例えば、平均繊維長が０．９〜１．５ｍｍの合成パルプ、繊維長が５ｍｍ程度のポリエチレン樹脂、ポリプロピレン樹脂、低融点ポリエチレンフタレート樹脂及びこれらの混合物を例示することができる。
【０００８】
コットンリンターパルプと合成繊維の混合割合は、重量比で１０：９０〜９５：５であることが望ましい。合成繊維の割合が５重量％未満ではエンボス加工時に形成された凹凸模様の型崩れが起こりやすくなり、一方、９０重量％を越えるとシートの地合が悪化する。
また、本発明の効果を損なわない範囲で、木材系セルロースパルプを加えることができる。用いられる木材系セルロースパルプとしては、ＮＢＫＰ、ＬＢＫＰ、ＮＢＳＰ、ＬＢＳＰ、ＣＴＭＰ、ＤＩＰ等を例示することができる。
【０００９】
本発明において、化粧シートの結束数は、１０個／ｍ２以下であることが望ましい。これを超えると、グラビア印刷において白抜けがでるので好ましくない。
【００１０】
本発明の化粧シートは、特定の繊維長に調整されたコットンリンターパルプ懸濁液に化学繊維を加え、各種製紙用薬品を添加し、公知の抄造方法により製造することができる。
化粧シートには、製紙用薬品として、脂肪酸系サイズ剤及び両性あるいはアニオン性ポリアクリルアミド系紙力増強剤を内添することが好ましい。
使用できる脂肪酸系サイズ剤としては、ポリアルキレンポリアミン・脂肪酸・エピクロロヒドリン重縮合物等が例示される。脂肪酸系サイズ剤は、化粧シート中に０．２〜２．０％配合することが望ましい。０．２％未満では水性インクで印刷が施されると撥水性が低下し、汚れ防止性が劣る。また２．０％を越えて配合すると印刷適性及び紙力が低下する。
サイズ剤の定着剤としては、両性またはアニオン性のポリアクリルアミド系紙力増強剤が例示される。紙力増強剤は、化粧シート中に０．２〜２．０％配合することが望ましい。０．２％未満ではサイズ剤の定着が不十分となり満足する撥水性が得られない。２．０％を越えて配合すると、シートが硬くなり風合いが損なわれ、またコスト高となる。
【００１１】
また、内添薬品として、従来から慣用されている抄造薬品、例えば、湿潤紙力増強剤等を配合することもでき、内添填料として、例えば、タルク、カオリン、二酸化チタン等を配合することもできる。
【００１２】
本発明の化粧シートは、シートの表面に、グラビア印刷の方法によって、水性インクによる印刷処理がなされ、また撥水性能を持つシリコン系樹脂、フッ素系樹脂、スチレンーアクリル系樹脂、アクリル樹脂から選定された撥水剤を、グラビアコーター等の方法によって、撥水処理を施すこともできる。
【００１３】
本発明の化粧シートは、エンボス加工が施され、化粧シートに裏打ち紙を設けた構成により、壁紙として、特に、好適に用いることができる。
【実施例】
【００１４】
実施例１
ダブルディスクリファイナーを用い、長さ加重平均繊維長を１．２６ｍｍ、繊維長３ｍｍ以上の繊維の割合が４．６０％に調整したコットンリンターパルプ（叩解度１８°ＳＲ）６０重量％、合成繊維としてＳＷＰ（三井化学製）４０重量％を用い、これに、内添薬品として、脂肪酸系サイズ剤（近代化学工業製、商品名：ＮＳ−８１５）を１．０重量％（対（セルロース系繊維＋合成繊維））、両性ポリアクリルアミド（荒川化学工業製、商品名：ポリストロン１２１３）を１．０重量％（同前）添加し、湿潤紙力増強剤としてポリアミドエピクロルヒドリン樹脂（荒川化学工業製、商品名：アラフィックス１００）を０．５重量％（同前）添加した。この試料を坪量１００ｇ／ｍ２ となるように化粧シートを作製した。
【００１５】
実施例２
コットンリンターパルプの長さ加重平均繊維長を１．１５ｍｍ、繊維長３ｍｍ以上の繊維の割合が３．５８％に調整（叩解度１９°ＳＲ）した以外は、実施例１と同様に実施し、化粧シートを作製した。
【００１６】
比較例１
コットンリンターパルプの長さ加重平均繊維長を１．８２ｍｍ、繊維長３ｍｍ以上の繊維の割合が８．９７％に調整（叩解度１２°ＳＲ）した以外は、実施例１と同様に実施し、化粧シートを作製した。
【００１７】
比較例２
コットンリンターパルプの長さ加重平均繊維長を１．３３ｍｍ、繊維長３ｍｍ以上の繊維の割合が５．５６％に調整（叩解度１６°ＳＲ）した以外は、実施例１と同様に実施し、化粧シートを作製した。
【００１８】
比較例３
コットンリンターパルプの長さ加重平均繊維長を１．２８ｍｍ、繊維長３ｍｍ以上の繊維の割合が５．０１％に調整（叩解度１７°ＳＲ）した以外は、実施例１と同様に実施し、化粧シートを作製した。
【００１９】
比較例４
コットンリンターパルプの長さ加重平均繊維長を１．０６ｍｍ、繊維長３ｍｍ以上の繊維の割合が２．５６％に調整（叩解度２１°ＳＲ）した以外は、実施例１と同様に実施し、化粧シートを作製した。
【００２０】
実施例１〜２及び比較例１〜４で得られた化粧シートの評価を表１に示す。
なお、表１に記載の評価は、以下の方法により実施した。
（１） 繊維長：叩解したコットンリンターパルプをカヤーニ繊維長測定機で測定した。
（２） 米坪：ＪＩＳ  Ｐ−８１２４により測定した。
（３） 厚み：ＪＩＳ  Ｐ−８１１８により測定した。
（４） 密度：ＪＩＳ  Ｐ−８１１８により算出した。
（５） エンボス性：表面温度が１６０℃の金属エンボスロールにシートを通してエンボス加工し、その状態を目視評価した。
◎：エンボスの凹凸が非常に明瞭
○：エンボスの凹凸が明瞭
×：エンボスの凹凸に乏しい
（６） 結束数：目視で結束数を測定した。
（７） グラビア印刷適性：クラボウ社製ＧＰ−２グラビア印刷機を用い、水性インク（青）で印刷し、印刷状態を目視評価した。
◎：印刷状態が非常に良好
○：印刷状態は問題なく使用できる
×：印刷の白抜けで使用できない
【００２１】
【表１】
2007092260.tif 000002
【産業上の利用可能性】
【００２２】
以上述べてきたように、本発明の化粧シートは、エンボス性に優れるとともに、印刷適性にも優れているため、壁紙の表装紙、襖紙等として、好適に用いることができる。